【手続補正書】
【提出日】平成20年3月18日(2008.3.18)
【手続補正１】
【補正対象書類名】明細書
【補正対象項目名】特許請求の範囲
【補正方法】変更
【補正の内容】
【特許請求の範囲】
【請求項１】  ポリプロピレンを添加剤と混合して混合物を形成し、この混合物を加熱して溶融物を形成し、この溶融物をファイバーに紡糸して得られたポリプロピレンファイバーであって、添加剤は、ポリエチレングリコール４００とラウリン酸またはデカン酸の反応生成物から選択されることを特徴とする、ポリプロピレンファイバー。
【請求項２】  ポリプロピレンファイバーは、０．５〜１０質量％、好ましくは０．５〜５質量％、特に１．０〜２．５質量％の量で添加剤を含む請求項１に記載のポリプロピレンファイバー。
【請求項３】  請求項１または２に記載のポリプロピレンファイバーの、布を製造するための使用。
【手続補正２】
【補正対象書類名】明細書
【補正対象項目名】０００１
【補正方法】変更
【補正の内容】
【０００１】
（技術分野）
本発明は、永久親水性化用添加剤を含むポリプロピレンファイバーおよびその布の製造における使用に関する。
【手続補正３】
【補正対象書類名】明細書
【補正対象項目名】０００５
【補正方法】変更
【補正の内容】
【０００５】
（発明の開示）
驚くべきことに、選択されたポリエチレングリコールのジエステルは、ポリオレフィン材料の親水性化仕上げについて、良好な特性を有することが見出された。
【手続補正４】
【補正対象書類名】明細書
【補正対象項目名】０００６
【補正方法】変更
【補正の内容】
【０００６】
従って、本発明は、ポリプロピレンを添加剤と混合して混合物を形成し、この混合物を加熱して溶融物を形成し、この溶融物をファイバーに紡糸して得られたポリプロピレンファイバーであって、添加剤は、ポリエチレングリコール４００とラウリン酸またはデカン酸の反応生成物から選択されることを特徴とする、ポリプロピレンファイバーを提供する。
【手続補正５】
【補正対象書類名】明細書
【補正対象項目名】０００７
【補正方法】変更
【補正の内容】
【０００７】
本発明において、該添加剤は、永久親水性化のために、ポリプロピレン材料、好ましくは、ファイバー、例えば不織布等の布、フィルムおよび発泡体に使用される。
【手続補正６】
【補正対象書類名】明細書
【補正対象項目名】０００８
【補正方法】変更
【補正の内容】
【０００８】
本発明の教示のために特に有用であるポリマーをここに列挙する：アイソタクティックポリプロピレン、シンジオタクティックポリプロピレン、メタロセンが触媒するポリプロピレン、耐衝撃性改良ポリプロピレン等のポリプロピレン、エチレンおよびプロピレンに基づくランダムコポリマー、エチレンおよびプロピレンに基づくブロックコポリマー、ＥＰＭ（ポリ［エチレン−co−プロピレン］）、ＥＰＤＭ（ポリ［エチレン−co−プロピレン−co−共役ジエン］）。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
プロピレンに基づくホモ−およびコポリマーは、本発明の目的のために特に好ましい。本発明の一つの具体例は、もっぱらポリプロピレンを用いる。
【手続補正９】
【補正対象書類名】明細書
【補正対象項目名】００１１
【補正方法】変更
【補正の内容】
【００１１】
本発明の特に好ましい具体例において、添加剤は、ポリプロピレンファイバー中に使用される。好ましくは分子量４００のポリエチレングリコールとデカン酸またはラウリン酸の反応生成物を使用する場合である。これら酸の混合物とポリエチレングリコールを反応させることもまた可能である。
【手続補正１０】
【補正対象書類名】明細書
【補正対象項目名】００１２
【補正方法】変更
【補正の内容】
【００１２】
ファイバーは、好ましくは、ファイバーの重量に対して０．５〜１０質量％、好ましくは０．５〜５質量％、更には１．０〜２．５質量％の量の添加剤を含む。本発明のポリプロピレンファイバーは、ポリプロピレンを添加剤と混合し、次いでこの混合物を溶融物が形成されるまで加熱し、その溶融物を常法によりファイバーに紡糸するという親水性化ポリプロピレンファイバーの製造方法により製造される。紡糸方法は、当業者に既知であり、例えば、ＷＯ９５／１０６４８またはＵＳ３８５５０４６に記載されている。
【手続補正１１】
【補正対象書類名】明細書
【補正対象項目名】００１３
【補正方法】変更
【補正の内容】
【００１３】
更に本発明は、上記方法により製造され、水性媒体により湿潤できる、親水性化ポリプロピレンファイバーの、布製造のための使用を、更に提供する。布は、好ましくは、不織布である。特に、好ましい具体例において、これらの布は、おむつに用いられる。
【手続補正１２】
【補正対象書類名】明細書
【補正対象項目名】００１６
【補正方法】変更
【補正の内容】
【００１６】
（実施例）
以下、ＷＯ９５／１０６４８中の具体的開示による添加剤の調製（実施例１および２）、その後に他の添加剤の調製（実施例３および４）を説明する。
実施例１：ポリエチレングリコール４００ジラウリン酸エステルの調製
Svedcat５（Svedstab製の有機スズ触媒,１．４５ｇ）の存在下に、ポリエチレングリコール４００（１３９ｇ,０．３５ｍｏｌ）とラウリン酸メチル（１４９．７５ｇ,０．７ｍｏｌ）を混合する。反応混合物を窒素下で１００℃に加熱する。浴温を１８０℃まで上げることにより、生成するメタノールを徐々に留去する。一旦メタノールの分離が終了すれば、圧力を５ｍｂａｒに下げ、残りのメタノールを１８０℃で、４５分かけて留去する。メタノールがもはや分離されなくなったとき反応は終了する。ＯＨ価：２０ｍｇＫＯＨ／ｇ。
【手続補正１３】
【補正対象書類名】明細書
【補正対象項目名】００１７
【補正方法】変更
【補正の内容】
【００１７】
実施例２：ポリエチレングリコール４００ジデカン酸エステルの調製
Svedcat３（Svedstab製の有機スズ触媒,１．６８ｇ）の存在下に、ポリエチレングリコール４００（１８０ｇ）とデカン酸（１５５．６ｇ）を混合する。反応混合物を窒素下で１００℃に加熱する。浴温を１８０℃まで上げることにより、生成する水を徐々に留去する。一旦水の分離が終了すれば、圧力を５ｍｂａｒに下げ、残りの水を１８０℃で、４５分かけて留去する。水がもはや分離されなくなったとき反応は終了する。ＯＨ価：１２ｍｇＫＯＨ／ｇ、酸価：８．７ｇＫＯＨ／ｇ。
【手続補正１４】
【補正対象書類名】明細書
【補正対象項目名】００１８
【補正方法】変更
【補正の内容】
【００１８】
実施例３：ポリエチレングリコール４００ジパルミチン酸エステルの調製
Svedcat５（Svedstab製の有機スズ触媒,１．６５ｇ）の存在下に、ポリエチレングリコール４００（１４０．７ｇ）とパルミチン酸メチル（１８９．８ｇ）を混合する。反応混合物を窒素下で１００℃に加熱する。浴温を１８０℃まで上げることにより、生成するメタノールを徐々に留去する。一旦メタノールの分離が終了すれば、圧力を５ｍｂａｒに下げ、残りのメタノールを１８０℃で、４５分かけて留去する。メタノールがもはや分離されなくなったとき反応は終了する。ＯＨ価：２０ｍｇＫＯＨ／ｇ。
【手続補正１５】
【補正対象書類名】明細書
【補正対象項目名】００１９
【補正方法】変更
【補正の内容】
【００１９】
実施例４：ポリエチレングリコール４００ジオレイン酸エステルの調製
Svedcat５（Svedstab製の有機スズ触媒,１．８８ｇ）の存在下に、ポリエチレングリコール４００（１２２．３ｇ）とオレイン酸メチル（１７７．９ｇ）を混合する。反応混合物を窒素下で１００℃に加熱する。浴温を１８０℃まで上げることにより、生成するメタノールを徐々に留去する。一旦メタノールの分離が終了すれば、圧力を５ｍｂａｒに下げ、残りのメタノールを１８０℃で、４５分かけて留去する。メタノールがもはや分離されなくなったとき反応は終了する。ＯＨ価：９．３ｍｇＫＯＨ／ｇ。
【手続補正１６】
【補正対象書類名】明細書
【補正対象項目名】００２６
【補正方法】変更
【補正の内容】
【００２６】
上記の結果から、本発明で提案された添加剤は、比較化合物よりも実質上より優れた親水性を有するＰＰファイバーを提供することが明らかである。